(57)【特許請求の範囲】
【請求項１】
第一の固体ポリマー組成物を含む第一の素子（１）と、
前記第一の素子（１）を封入している封入体（３）と
を含む、発光部品であって、
前記第一の固体ポリマー組成物は、第一のポリマー（１２）のマトリクス内に埋め込まれた第一の発光結晶（１１）を含み、前記第一の発光結晶（１１）は、
−ペロブスカイト構造であり、
−式（Ｉ）：
Ｍ１ａＭ２ｂＸｃ      （Ｉ）
の化合物から選択され、
Ｍ１はＣｓを表し、任意に、３０ｍｏｌ％以下の配位数１２を有する一つ又は複数の他の金属によってドープされており、
Ｍ２はＰｂを表し、任意に、３０ｍｏｌ％以下の配位数６を有する一つ又は複数の他の金属によってドープされており、
Ｘは、独立して、Ｃｌ、Ｂｒ、Ｉ、シアニド、及びチオシアネートからなる群から選択されるアニオンを表し、
ａは、１を表し、
ｂは、１を表し、
ｃは、３を表し、
−径が３ｎｍ〜３０００ｎｍであり、
−第一の波長より短い波長の光による励起に応答して前記第一の波長の光を放出し、
前記第一のポリマー（１２）は環状オレフィンコポリマーであり、
前記封入体（３）は、ポリマー又は無機マトリクスを含む、発光部品。
【請求項２】
前記第一のポリマー（１２）は前記封入体のポリマーに溶解性でなく、逆もまた同じである、請求項１に記載の発光部品。
【請求項３】
第二の固体ポリマー組成物を含む第二の素子（２）を含む、発光部品であって、
前記第二の固体ポリマー組成物は第二の発光結晶（２１）を含み、前記第二の発光結晶（２１）は、
−ペロブスカイト構造であり、
−式（ＩＩ）：
Ｍ１ａＭ２ｂＸｃ      （ＩＩ）
の化合物から選択され、
Ｍ１はＣｓを表し、任意に、３０ｍｏｌ％以下の配位数１２を有する一つ又は複数の他の金属によってドープされており、
Ｍ２はＰｂを表し、任意に、３０ｍｏｌ％以下の配位数６を有する一つ又は複数の他の金属によってドープされており、
Ｘは、独立して、Ｃｌ、Ｂｒ、及びＩ、シアニド、及びチオシアネートからなる群から選択されるアニオンを表し、
ａは、１を表し、
ｂは、１を表し、
ｃは、３を表し、
−径が３ｎｍ〜３０００ｎｍであり、
−前記第一の発光結晶（１１）とは異なる化学的組成及び／又は異なる径であり、
−前記第一の波長及び第二の波長のそれぞれよりも短い波長の光による励起に応答して、前記第一の波長とは異なる前記第二の波長の光を放出し、
前記封入体（３）は、前記第二の素子（２）を封入している、請求項１又は２に記載の発光部品。
【請求項４】
前記第二の固体ポリマー組成物は第二のポリマー（２２）を含み、前記第二のポリマー（２２）は前記封入体のポリマーに溶解性でなく、逆もまた同様である、請求項３に記載の発光部品。
【請求項５】
前記第一の素子（１）及び前記第二の素子（２）は、前記封入体（３）内で間隔を置いて配置されている、請求項３又は４に記載の発光部品。
【請求項６】
第一のポリマー（１２）及び前記第二のポリマー（２２）は同一である、請求項５に記載の発光部品。
【請求項７】
Ｎ≧１のＮ種の更なる素子（ｎｆ）を含み、
それぞれの更なる素子（ｎｆ）は更なる固体ポリマー組成物及び更なる発光結晶（ｎ１ｆ）を含み、前記更なる発光結晶（ｎ１ｆ）は、
−ペロブスカイト構造であり、
−式（ＩＩＩ）：
Ｍ１ａＭ２ｂＸｃ      （ＩＩＩ）
の化合物から選択され、
Ｍ１はＣｓを表し、任意に、３０ｍｏｌ％以下の配位数１２を有する一つ又は複数の他の金属によってドープされており、
Ｍ２はＰｂを表し、任意に、３０ｍｏｌ％以下の配位数６を有する一つ又は複数の他の金属によってドープされており、
Ｘは、独立して、Ｃｌ、Ｂｒ、及びＩ、シアニド、及びチオシアネートからなる群から選択されるアニオンを表し、
ａは、１を表し、
ｂは、１を表し、
ｃは、３を表し、
−径が３ｎｍ〜３０００ｎｍであり、
−前記第一の発光結晶、前記第二の発光結晶、及びあらゆるＮ−１の他の更なる発光結晶とは異なる化学的組成及び／又は異なる径であり、
−更なる波長よりも短い波長の光による励起に応答して前記更なる波長の光を放出し、前記更なる波長は、前記第一の波長とは異なり、前記第二の波長とは異なり、あらゆるＮ−１の他の更なる波長とは異なる、請求項３〜６のいずれか一項に記載の発光部品。
【請求項８】
それぞれの更なるポリマー組成物は更なるポリマー（ｎ２ｆ）を含み、
更なるポリマー（ｎ２ｆ）は封入体ポリマーに溶解性でなく、逆もまた同様である、請求項７に記載の発光部品。
【請求項９】
前記封入体のポリマーは、アクリレートポリマー、カーボネートポリマー、スルホンポリマー、エポキシポリマー、ビニルポリマー、ウレタンポリマー、エステルポリマー、スチレンポリマー、シリコーンポリマー、及びオレフィンポリマーの群から選択されるポリマーであり、
存在する場合前記第二のポリマー（２２）、及び存在する場合前記任意の更なるポリマー（ｎ２ｆ）は、コポリマーを含むポリアクリレート、ポリスチレン、シリコーン、及び環状オレフィンコポリマーの群から独立して選択される、請求項１〜８のいずれか一項に記載の発光部品。
【請求項１０】
前記封入体のポリマーは、エポキシポリマー、アクリレートポリマー若しくはコポリマー、又はこれらの混合物から選択されるポリマーである、請求項９に記載の発光部品。
【請求項１１】
前記封入体のポリマーは、０．２ｇ ｍｍ ｍ−２ ｄａｙ−１未満の水蒸気透過速度を有する、請求項９又は１０に記載の発光部品。
【請求項１２】
前記第一の発光結晶（１１）、存在する場合前記第二の発光結晶（２１）、及び存在する場合前記任意の発光結晶（ｎ１ｆ）の径は、独立して、５ｎｍ〜１００ｎｍであり、並びに／又は
前記第一の素子（１）、存在する場合前記第二の素子（２）、及び存在する場合前記任意の更なる素子（ｎｆ）の平均直径は、独立して、１μｍ〜５００μｍである、
請求項１〜１１のいずれか一項に記載の発光部品。
【請求項１３】
前記第一の素子（１）、存在する場合前記第二の素子（２）、及び存在する場合前記任意の更なる素子（ｎｆ）の平均直径は、独立して、５μｍ〜１００μｍである、請求項１２に記載の発光部品。
【請求項１４】
前記第一の発光結晶（１１）は：
−ＣｓＰｂＢｒｘＩ３−ｘ、０≦ｘ＜２、
−ＣｓＰｂＣｌｙＢｒ３−ｙ−ｚＩｚ、０＜ｙ＜１、２≦ｚ≦３−ｙ
からなる群から選択され、
前記第二の発光結晶（２１）は：
−ＣｓＰｂＢｒｘＩ３−ｘ、２≦ｘ≦３、
−ＣｓＰｂＣｌｙＢｒｚＩ３−ｙ−ｚ、０＜ｙ＜１、１＜ｚ≦３−ｙ
からなる群から選択される、
請求項３〜８のいずれか一項に記載の発光部品。
【請求項１５】
Ｎは３〜２８である、請求項７又は８に記載の発光部品。
【請求項１６】
前記第一の素子（１）は、第一の発光結晶（１１）のみを含み、あらゆる他の発光結晶を含まず、
存在する場合前記第二の素子（２）は、第二の発光結晶（２１）のみを含み、あらゆる他の発光結晶を含まず、
存在する場合前記更なる素子は、更なる発光結晶（ｎ１ｆ）のみを含み、あらゆる他の発光結晶を含まない、
請求項１〜１５のいずれか一項に記載の発光部品。
【請求項１７】
請求項１〜１６いずれか一項に記載の発光部品（４）と；
青色光を放出するための光源と
を含む、発光装置であって、
前記光源は、前記発光部品（４）を励起するよう配置され、並びに／又は
前記発光装置は、ＬＣＤディスプレイ、ＯＬＥＤディスプレイ、発光ダイオード（ＬＥＤ）、若しくは有機発光ダイオード（ＯＬＥＤ）の１つである、
発光装置。
【請求項１８】
前記光源はＬＥＤチップ（６）であり、
前記発光部品（４）は、ＬＥＤチップ（６）を少なくとも部分的に封入している、
請求項１７に記載の発光装置。
【請求項１９】
前記光源はＬＥＤチップ（６）であり、
前記発光部品（４）は、前記ＬＥＤチップ（６）から離れて配置されている、
請求項１７に記載の発光装置。
【請求項２０】
前記ＬＥＤチップ（６）は、発光体を含まないエンクロージャ（７）によって少なくとも部分的に覆われている、請求項１９に記載の発光装置。
【請求項２１】
前記発光部品（４）が青色光に放射されることに応答して白色光を放出するための、請求項１〜１６のいずれか一項に記載の発光部品の使用。
【請求項２２】
液晶ディスプレイのバックライトとしての、請求項２１に記載の発光部品の使用。
【請求項２３】
請求項１〜１６のいずれか一項に記載の発光部品を製造する方法であって、方法は：
第一の発光結晶（１１）を含む第一のポリマー溶液を提供することと、
ａ）噴霧乾燥若しくは沈殿の一つによって、前記第一のポリマー溶液から複数の第一の素子（１）を抽出すること、又は
ｂ）前記第一のポリマー溶液を第一の固体ポリマー組成物へと硬化し、前記第一の固体ポリマー組成物を破砕して複数の第一の素子（１）にすること
のうち一つと、
封入体ポリマーを含む溶液内に、前記第一の素子（１）を混合することと、
前記封入体ポリマーを硬化及び／又は乾燥させるによって前記発光部品（４）を提供することとを含む、方法。
【発明の詳細な説明】
【技術分野】
【０００１】
本発明は発光結晶（ＬＣ）の分野に関する。本発明は、発光部品、発光装置、発光部品の使用、及び発光部品の製造方法を提供する。
【背景技術】
【０００２】
国際公開第２０１１／０５３６３５号Ａ１は、密封された発光ナノ結晶の組成物及び容器を含む発光ダイオード（ＬＥＤ）装置を示す。
【発明の概要】
【発明が解決しようとする課題】
【０００３】
本発明の一側面によれば、発光部品が提供される。
【課題を解決するための手段】
【０００４】
発光部品は、第一の発光結晶を含む第一の素子を含み、第一の素子は、ポリマー又は無機マトリクスの１つを含む封入体によって封入されている。第一の素子は、ある波長の光を自発的に放出しないが、しかしながら、励起に応答して、特に、励起に応答して放出される光の波長よりも短い波長の光による励起に応答して、その波長の光を放出することが好ましい。したがって、好ましい実施形態において、第一の素子は、第一の波長の光、例えば青色スペクトルの光での励起に応答して、例えば赤色スペクトルの光を放出する。
【０００５】
主題の発光性を提供するために、第一の素子は、励起に応答して第一の波長の光を放出するための第一の発光結晶を含み、好ましくは第一の発光結晶が埋め込まれたマトリクスの形態で第一のポリマーを好ましくは含む、第一の固体ポリマー組成物を含む。
【０００６】
用語「マトリクス」は当該分野で知られており、本発明の文脈において、不連続相又は粒子相を取り囲む連続的な材料を意味する。
【０００７】
適切な発光結晶はペロブスカイト構造である。そのようなペロブスカイト構造自体は知られており、一般式Ｍ１Ｍ２Ｘ３の立方晶、擬立方晶、正方晶、又は斜方晶の結晶として記載され、Ｍ１は、配位数１２（cuboctaeder）のカチオンであり、Ｍ２は、配位数６（octaeder）のカチオンであり、Ｘは、格子の立方晶、偽立方晶、正方晶、又は斜方晶の位置のアニオンである。これらの構造において、選択されたカチオン又はアニオンは、元の結晶構造を維持しつつ他のイオンと（確率的又は規則的に）置き換えてもよい。そのような発光結晶の製造は、例えば、Protesescu 等（ナノレター（Nano Lett.）、２０１５年、１５巻、第３６９２〜３６９６頁）から公知である。
【０００８】
有利には、第一の発光結晶は、式（Ｉ）：
Ｍ１ａＭ２ｂＸｃ      （Ｉ）
の化合物から選択され、
Ｍ１は、Ｃｓを表し、
Ｍ２は、Ｐｂを表し、
Ｘは、独立して、Ｃｌ、Ｂｒ、Ｉ、シアニド、及びチオシアネートからなる群から選択されるアニオンを表し、
ａは、１を表し、
ｂは、１を表し、
ｃは、３を表す。
【０００９】
「独立して」とは、Ｘは、上記に挙げたアニオンの１つから選択してもよく、又は上記アニオンの１つ以上の組合せでもよいことを意味する。用語「チオシアネート」は、共鳴構造の両方、すなわち、チオシアネート及びイソチオシアネートを含む。
【００１０】
本発明の実施形態において、Ｍ１は、ペロブスカイト構造内で配位数１２を有する一つ又は複数の他の金属の最高３０ｍｏｌ％によってドープされていてもよい。有利にも、Ｍ１は、そのような金属の一つ又は複数の最高１０ｍｏｌ％によってドープされている。適切な金属Ｍ１は、Ｒｂ、Ｋ、Ｎａ、及びＬｉからなる群から選択される。
【００１１】
本発明の実施形態において、Ｍ２は、ペロブスカイト構造内で配位数６を有する一つ又は複数の他の金属の最高３０ｍｏｌ％によってドープされていてもよい。有利にも、Ｍ２は、そのような金属の一つ又は複数の最高１０ｍｏｌ％によってドープされている。適切な金属Ｍ２は、Ｇｅ、Ｓｎ、Ｓｂ、及びＢｉからなる群から選択される。
【００１２】
本発明の実施形態において、Ｘは、Ｃｌ、Ｂｒ、及びＩの１つから選択され；又は、Ｘは、独立して、Ｃｌ、Ｂｒ、及びＩの２つを表し；又はＸは、Ｃｌ、Ｂｒ、及びＩを表す。Ｃｌ、Ｂｒ、Ｉ、シアニド、及びチオシアネートの量は、本分野で知られている日常的実験、例えば、質量分析法ＭＳ又はＸ線蛍光ＸＲＦによって決定してもよく；小さいＣｌアニオンは、可視スペクトルの青色の方へ、大きいＩアニオンは赤色の方へ、及び中間サイズのＢｒアニオンは緑色の方へと発光を移動させる。
【００１３】
第一の発光結晶の径は３ｎｍ〜３０００ｎｍ、特に５ｎｍ〜１００ｎｍである。
【００１４】
好ましい実施形態において、第一の発光結晶は、式（Ｉ−１）であり：
ＣｓＰｂＩｘＺ３−ｘ      （Ｉ−１）
１＜ｘ≦３、
Ｃｓ、Ｐｂは、上記のように３０ｍｏｌ％まで任意にドープされており、
Ｚは、Ｃｌ、Ｂｒの一つ又は複数を表す。
【００１５】
特に有利には、第一の発光結晶は、式ＣｓＰｂＣｌｙＢｒ３−ｙ−ｚＩｚであり、０＜ｙ＜１、２≦ｚ≦３−ｙであり、及び／又は式ＣｓＰｂＢｒｘＩ３−ｘ、０≦ｘ＜２である。
【００１６】
これらの実施形態では、放出される光の第一の波長は、５９０ｎｍ〜７００ｎｍの範囲にピーク波長を有する光としてみなされる赤色スペクトルにそのピークを有し、好ましくは１５ｎｍ〜５０ｎｍのＦＭＷＨを有する。前述の実施形態の両者について、第一の発光結晶の径は、３ｎｍ〜３０００ｎｍ、特に５ｎｍ〜１００ｎｍである。異なる実施形態において、第一の発光結晶は式（Ｉ−２）：
ＣｓＰｂＢｒｘＺ３−ｘ      （Ｉ−２）
であり、
２≦ｘ≦３、
Ｃｓ、Ｐｂは、上記のように任意に３０ｍｏｌ％までドープされており、
Ｚは、Ｃｌ、Ｉの一つ又は複数を表す。
【００１７】
特に有利には、第一の発光結晶は、式ＣｓＰｂＣｌｙＢｒｚＩ３−ｙ−ｚ、０＜ｙ＜１、１＜ｚ≦３−ｙであり、及び／又は式ＣｓＰｂＢｒｘＩ３−ｘ、２≦ｘ≦３である。
【００１８】
これらの実施形態では、放出される光の第一の波長は、４９０ｎｍ〜５７０ｎｍの範囲にピーク波長を有する光としてみなされる緑色スペクトルにそのピークを有し、好ましくは１５〜５０ｎｍのＦＭＷＨを有する。前述の実施形態の両者について、第一の発光結晶の径は、３ｎｍ〜３０００ｎｍ、特に５ｎｍ〜１００ｎｍである。
【００１９】
好ましい実施形態において、発光部品は、第二の発光結晶を含む第二の素子を含み、第二の素子は、ポリマー又は無機のマトリクスを含む封入体によって封入されている。
【００２０】
第二の素子は、第一の波長とは異なる第二の波長の光を放出する。これは、第二の発光結晶について、第一の発光結晶と比較して異なる化学的組成及び／又は異なる径を選択することによって達成される。例えば、第一の発光結晶が赤色のスペクトルの光を放出する場合、第二の発光結晶は緑色のスペクトルの光を放出するように選択してもよい。また、第二の素子は、第二の波長の光を自発的に放出せず、しかしながら、励起に応答して、特に、第二の波長より短くかつ第一の波長より短い波長の光による励起に応答して、第二の波長の光を放出することが好ましい。例えば、第二の発光結晶は、青色のスペクトルの光によって再び励起されてもよい。
【００２１】
主題の発光性を提供するために、第二の素子は、励起に応答して第二の波長の光を放出するための第二の発光結晶を含み、好ましくは第二の発光結晶が埋め込まれたマトリクスの形態で第二のポリマーを好ましくは含む、第二の固体ポリマー組成物を含む。
【００２２】
有利には、第二の発光結晶は、式（ＩＩ）：
Ｍ１ａＭ２ｂＸｃ      （ＩＩ）
の化合物から選択され、
Ｍ１は、Ｃｓを表し、
Ｍ２は、Ｐｂを表し、
Ｘは、独立して、Ｃｌ、Ｂｒ、Ｉ、シアニド、及びチオシアネートからなる群から選択されるアニオンを表し、
ａは、１を表し、
ｂは、１を表し、
ｃは、３を表す。
【００２３】
「独立して」とは、Ｘは、上記に挙げたアニオンの１つから選択してもよく、又は上記アニオンの１つ以上の組合せでもよいことを意味する。用語「チオシアネート」は、共鳴構造の両方、すなわち、チオシアネート及びイソチオシアネートを含む。
【００２４】
本発明の実施形態において、Ｍ１は、３０ｍｏｌ％以下の、ペロブスカイト構造内で配位数１２を有する一つ又は複数の他の金属によってドープされていてもよい。有利にも、Ｍ１は、１０ｍｏｌ％以下の、一つ又は複数のそのような金属によってドープされている。適切な金属Ｍ１は、Ｒｂ、Ｋ、Ｎａ、及びＬｉからなる群から選択される。
【００２５】
本発明の実施形態において、Ｍ２は、３０ｍｏｌ％以下の、ペロブスカイト構造内で配位数６を有する一つ又は複数の他の金属によってドープされていてもよい。有利にも、Ｍ２は、１０ｍｏｌ％以下の、一つ又は複数のそのような金属によってドープされている。適切な金属Ｍ２は、Ｇｅ、Ｓｎ、Ｓｂ、及びＢｉからなる群から選択される。
【００２６】
本発明の実施形態において、Ｘは、Ｃｌ、Ｂｒ、及びＩの１つから選択され；又は、Ｘは、独立して、Ｃｌ、Ｂｒ、及びＩの２つを表し；又は、Ｘは、Ｃｌ、Ｂｒ、及びＩを表す。Ｃｌ、Ｂｒ、Ｉ、シアニド、及びチオシアネートの量は日常的実験によって決定してもよく；小さいＣｌアニオンは、可視スペクトルの青色の方へ、大きいＩアニオンは赤色の方へ、及び中間サイズのＢｒアニオンは緑色の方へと発光を移動させる。
【００２７】
第二の発光結晶の径は、３ｎｍ〜３０００ｎｍ、特に５ｎｍ〜１００ｎｍである。
【００２８】
一実施形態において、第一の発光結晶は式（Ｉ―１）であり、第二の発光結晶は式（Ｉ―２）である。この文脈では、発光部品は、赤色及び緑色の光を放出する。当然、第一の発光結晶が式（Ｉ）に従い、第二の発光結晶が式（ＩＩ）に従う限りにおいて、第一の発光結晶及び第二の発光結晶は、赤色及び緑色以外の色の光を放出するよう選択することができる。
【００２９】
しかしながら、第一の波長及び第二の波長によって画定される色以外の発光のための一つ又は複数の更なる種類の発光の結晶を、一つ又は複数の更なる素子中に提供することができる。これは、更なる発光結晶について、第一の発光結晶、第二の発光結晶、及び他の更なる発光結晶と比較して異なる化学的組成及び／又は異なる径を選択することによって達成される。好ましい実施形態において、発光部品においてＮ個の更なる素子が提供され、Ｎ≧１、好ましくは３≦Ｎ≦２８である。それぞれの更なる素子は、更なる固体ポリマー組成物を含み、更なる固体ポリマー組成物は、それぞれ、更なる発光結晶と、好ましくは更なる発光結晶が埋め込まれたマトリクスの形態で更なるポリマーとを含む。
【００３０】
更なる発光結晶は、それぞれ、式（ＩＩＩ）：
Ｍ１ａＭ２ｂＸｃ      （ＩＩＩ）
の化合物から選択され、
Ｍ１は、Ｃｓを表し、
Ｍ２は、Ｐｂを表し、
Ｘは、独立して、Ｃｌ、Ｂｒ、Ｉ、シアニド、及びチオシアネートからなる群から選択されるアニオンを表し、
ａは、１を表し、
ｂは、１を表し、
ｃは、３を表す。
【００３１】
また、「独立して」とは、Ｘは、上記に挙げたアニオンの１つから選択してもよく、又は上記アニオンの１つ以上の組合せでもよいことを意味する。用語「チオシアネート」は、共鳴構造の両方、すなわち、チオシアネート及びイソチオシアネートを含む。
【００３２】
本発明の実施形態において、Ｍ１は、３０ｍｏｌ％以下の、ペロブスカイト構造内で配位数１２を有する一つ又は複数の他の金属によってドープされていてもよい。有利にも、Ｍ１は、１０ｍｏｌ％以下の、一つ又は複数のそのような金属によってドープされている。適切な金属Ｍ１は、Ｒｂ、Ｋ、Ｎａ、及びＬｉからなる群から選択される。
【００３３】
本発明の実施形態において、Ｍ２は、３０ｍｏｌ％以下の、ペロブスカイト構造内で配位数６を有する一つ又は複数の他の金属によってドープされていてもよい。有利にも、Ｍ２は、１０ｍｏｌ％以下の一つ又は複数のそのような金属によってドープされている。適切な金属Ｍ２は、Ｇｅ、Ｓｎ、Ｓｂ、及びＢｉからなる群から選択される。
【００３４】
本発明の実施形態において、Ｘは、Ｃｌ、Ｂｒ、及びＩの１つから選択され；又は、Ｘは、独立して、Ｃｌ、Ｂｒ、及びＩの２つを表し；又は、Ｘは、Ｃｌ、Ｂｒ、及びＩを表す。Ｃｌ、Ｂｒ、Ｉ、シアニド、及びチオシアネートの量は日常的実験によって決定してもよく；小さいＣｌアニオンは、可視スペクトルの青色の方へ、大きいＩアニオンは赤色の方へ、及び中間サイズのＢｒアニオンは緑色の方へと発光を移動させる。
【００３５】
主題の発光性を提供するために、それぞれの更なる素子は、励起に応答して更なる波長の光を放出するための更なる発光結晶を含み、好ましくは更なるポリマーを含む、更なる固体ポリマー組成物を含む。
【００３６】
それぞれの更なる発光結晶の径は、３ｎｍ〜３０００ｎｍ、特に５ｎｍ〜１００ｎｍである。
【００３７】
好ましくは、それぞれの更なる発光結晶によって放出される光は、その波長において第一の波長及び第二の波長と異なるだけでなく、あらゆるＮ−１の他の更なる波長とも異なる。素子を適切に設計することによって、発光部品は、あらゆる光の波長の組合せを放出してもよい。
【００３８】
好ましい実施形態において、発光部品は、異なる発光結晶を含む異なる素子を全体として５〜３０含み、したがって、発光部品の調整可能な発光スペクトルにつながる。
【００３９】
第一の素子のみを含み、第二の又は更なる素子を含まない発光部品の場合、発光部品に単一の第一の素子を提供するだけでなく、複数の第一の素子を提供して光度を強化してもよい。第一及び第二の素子のみを含み、更なる素子を含まない発光部品の場合、発光部品中に複数の第一の素子及び複数の第二の素子を提供して、光度を強化してもよい。第一の素子、第二の素子、及び更なる素子を含む発光部品の場合、発光部品中に、複数の第一の素子、複数の第二の素子、及びそれぞれの種類の複数の更なる素子を提供して、光度を強化してもよい。複数の第一の素子、及び複数の第二の素子、及び可能性のある複数の更なる素子は、封入体内に交互に配置するか又はランダムに配置することが好ましいことがある。
【００４０】
したがって、ペロブスカイト構造である、ハロゲン化セシウム鉛ナノ結晶、及びドープされたハロゲン化セシウム鉛ナノ結晶を、第一の発光結晶、第二の発光結晶、及び更なる発光結晶として好ましくは用いる。特定の波長を有する光の放出は、上記の制約内での発光結晶の材料の選択に依存し、また、発光結晶の径に依存する。
【００４１】
好ましくは、第一の素子は、第一の発光結晶のみを含み、あらゆる他の発光結晶を含まない。次に、第二の素子の場合、第二の素子は、好ましくは第二の発光結晶のみを含み、あらゆる他の発光結晶を含まない。この論理は、任意の更なる素子、及び対応する発光結晶に適用してもよい。したがって、更なる素子は、好ましくは更なる発光結晶のみを含み、あらゆる他の発光結晶を含まない。これらの手段によって、それぞれの素子は、割り当てられたピーク波長内の光を単に放出することに専用され、異なる色の光を放出しない。この概念は、複数の第一の素子の場合にはあらゆる第一の素子に、そして、複数の第二の素子の場合にはあらゆる第二の素子にというようにあてはめてもよい。
【００４２】
第一の素子の−並びに存在する場合第二の素子及び存在する場合更なる素子の−平均直径は、１μｍ〜５００μｍ、好ましくは５μｍ〜１００μｍであることが好ましい。
【００４３】
好ましくは、封入体は、第一の素子を完全に封入し、複数の第一の素子の場合には、全ての第一の素子を封入する。しかしながら、複数の第一の素子の場合の異なる文脈においては、それらの第一の素子について、封入が完全な封入ではなく部分的な封入であるように、一つ又は複数のこれらの第一の素子が封入体の外表面にあってもよい。しかしながら、これらの例においても、封入体によって完全に封入された少なくとも一つの他の第一の素子がある。この概念は、存在する場合、第二の素子又は更なる素子にも適用できる。
【００４４】
好ましい実施形態において、ポリマーの場合の封入体は、アクリレートポリマー、カーボネートポリマー、スルホンポリマー、エポキシポリマー、ビニルポリマー、ウレタンポリマー、エステルポリマー、スチレンポリマー、シリコーンポリマー、オレフィンポリマー、及び環状オレフィンコポリマー、好ましくはシリコーン、環状オレフィンコポリマー、及びハロゲン化ビニルポリマー、最も好ましくはエポキシポリマー、及びアクリレートポリマー若しくはコポリマー、又はこれらの混合物の群から選択されるポリマーであり、最も好ましくは、温度２０〜５０℃／相対湿度９０％及び大気圧で、０．２ｇ ｍｍ ｍ−２ ｄａｙ−１未満の水蒸気透過速度を有する。
【００４５】
他の実施形態において、封入体は、無機マトリクスである。好ましくは、無機マトリクスは、熱分解、又は湿気／水と反応して無機マトリクスを形成する液体前駆体から得られる。そのような前駆体としては、金属アルコキシド（例えばアルコキシシラン）、金属水酸化物（例えばヒドロキシシラン）、液体ケイ酸塩（例えばケイ酸ナトリウム、ケイ酸カリウム、及びケイ酸リチウム）の一つ又は複数が挙げられる。
【００４６】
好ましくは、第一のポリマー、存在する場合第二のポリマー、及び存在する場合第Ｎのポリマーは、それぞれ、ポリアクリレート（及びコポリマー）、ポリスチレン、シリコーン、及び環状オレフィンコポリマーの群から独立して選択され、好ましくは環状オレフィンコポリマーである。好ましくは、第一のポリマー、存在する場合第二のポリマー、及び存在する場合任意の更なるポリマーは、同じポリマーである。
【００４７】
他の実施形態において、第一のポリマー、存在する場合第二のポリマー、及び存在する場合第Ｎのポリマーは、それぞれ、架橋ポリマーから独立して選択される。
【００４８】
封入体、及び第一の素子の第一のポリマーは、接触しているとき、少なくとも固体相内で接触しているとき、互いに溶解しないことが好ましい。それぞれのポリマー材料を適切に選択することによって、第一の発光結晶は第一の素子内に閉じ込められ、第一の素子の外側の、例えば第二の素子又は更なる素子内の、第二の発光結晶又は更なる発光結晶と相互作用することができない。
【００４９】
第二の素子又は更なる素子の場合には、この第二の素子又は更なる素子は、好ましくは、封入体によって第一の素子から分離されている。第一及び第二の素子、並びに存在する場合更なる素子は、封入体内に間隔を置いて配置されている。したがって、素子間のあらゆる隙間は、封入体の材料、例えば固体封入ポリマー、又は無機マトリクスによって埋められている。封入体、第二の素子の第二のポリマー、及び任意の更なる素子の任意の更なるポリマーは、接触しているとき、少なくとも固体相内で接触しているとき、互いに溶解しないことが好ましい。
【００５０】
好ましくは、封入体、及び好ましくは第一のポリマー、第二のポリマー、又は存在する場合更なるポリマーのそれぞれもまた、可視スペクトルの光を透過する、すなわち透明である。
【００５１】
好ましい実施形態において、封入体は、フィルム又は層の形状をとってもよく、すなわち、封入体の厚みを超える、及び好ましくは厚みを少なくとも１０倍超える、長さ及び幅を有してもよい。
【００５２】
一般に、一つ又は複数のバリアフィルムを提供してもよく、好ましくは、それぞれのバリアフィルムは、温度２０〜５０℃／相対湿度９０％及び大気圧での水蒸気透過速度が０．２（ｇ＊ｍｍ）／（ｍ２＊ｄａｙ）未満である。上記及び以下の実施形態のいずれにおいても、部品は、そうでなければ暴露される発光部品の表面上にバリアフィルムを含んでもよい。特に、そのようなバリアフィルムは、水に暴露されることに反応して部品内のＬＣが分解することを回避するために、低い水蒸気透過速度を有してもよい。バリアフィルムは、一実施形態においてＯ２について透過性でもよく、又は異なる実施形態において、酸素について不透過性でもよい。好ましくは、バリアフィルムは光を透過し、好ましくは、そのようなバリアフィルムは単一の層の形態で、又は多層フィルムの形態で存在してもよい。バリアフィルムは、有機ポリマー及び／又は無機材料を含む。適切な有機ポリマーは、ポリ塩化ビニリデン（ＰＶｄＣ）、環状オレフィンコポリマー（ＣＯＣ）、高密度ポリエチレン（ＨＤＰＥ）からなる群から選択してもよく；適切な無機材料は、金属酸化物、ＳｉＯｘ、ＳｉｘＮｙからなる群から選択してもよい。最も好ましくは、ポリマーバリアフィルムは、ＰＶｄＣ及びＣＯＣの群から選択される材料を含む。好ましい実施形態において、バリアフィルムは、長方形の、シート状の発光部品である場合には、封入体の両面に取り付けてもよい。
【００５３】
本発光部品は、第一の発光結晶と、任意の他の第二の発光結晶又は更なる発光結晶との空間的分離を提供する。以下更に詳細に示すように、分離は、一つ又は複数の第一の素子を封入体に埋めることによって達成される。したがって、第一の発光結晶は、専用の一つ又は複数の第一の素子のみに配置され、他方、任意の第二の又は更なる発光結晶は、関連する素子にのみ提供される。そうすることによって、一方の第一の発光結晶と、他方の任意の第二の発光結晶又は更なる発光結晶との間の、カチオン及びアニオンの交換が回避される。それぞれの異なる素子の製造が好ましくは懸濁液中で行われることを考慮すれば、第一の発光結晶と第二の又は更なる発光結晶とを共通の懸濁液中で混合することが回避される。代わりに、共通する懸濁液中でそのように混合することは、上述のイオン交換に基づく反応／再結合によって、元の第一の、第二の、又は更なる発光結晶から異なる発光結晶への転化につながる。その結果、そのような異なる発光結晶は、単独の第一の、第二の、又は更なる発光結晶とは異なる波長の光を放出する可能性があるだろう。したがって、異なる種類の発光結晶は製造段階で分離され、したがって懸濁液の異なる部分に加えられ、硬化／固化／乾燥後に上記の第一、第二、又は更なる素子になる。
【００５４】
懸濁液のそれぞれの部分は、割り当てられた発光結晶、溶媒、配位子、及びポリマーを好ましくは含む。得られる素子は固体素子であることを考慮すると、第一の素子内の第一の発光結晶と、第二の素子内のあらゆる第二の発光結晶との相互作用は回避される。
【００５５】
本部品は、優れたフォトルミネセンス量子収量を提供する。
【００５６】
用語「量子収量（ＱＹ）」は本分野で知られており、系中に吸収される光子当たりに特定の現象が起こる時間を意味する。本発明の文脈において、用語「量子収量」は、記載の物質の「フォトルミネセンス量子収量」を意味し、両用語は同一の意味で使用される。「フォトルミネセンス量子収量」は、記載の系に吸収された光子当たりに、系によってどれほど多くの長波長（低エネルギー）の光子が放出されるかを定義する。
【００５７】
例えば、本発明における一つ又は複数の素子に使用されることが示唆される固体ポリマー組成物の量子収量は、好ましくは青色光によって励起したとき、全体で６０％超、好ましくは８０％超、最も好ましくは９０％超である。更に、材料選択、結晶サイズ、及び異なる色のＬＣの厳密な分離によって、得られる発光の質が優れるように、放出される光の鋭い波長分布を達成することができる。好ましくは、可視発光のためのそれぞれの素子の固体ポリマー組成物のＦＷＨＭ（半値全幅）は、好ましくは、５０ｎｍ未満、４０ｎｍ未満、最も好ましくは３０ｎｍ未満である。例えば、２２ｎｍ〜５０７ｎｍにおける発光ピークについてのＦＷＭＨは、例えば７６％の高いルミネセンス量子収量を測定すると同時に、観察することができる。
【００５８】
本実施形態の部品は、欧州連合によるＲｏＨＳ（有害物質使用制限）指令に適合する。本特許出願の出願時において適用できる指令２０１１／６５／ＥＵは、以下の素子の使用を一般に制限している：鉛（Ｐｂ）１０００質量ｐｐｍ未満、水銀（Ｈｇ）１０００質量ｐｐｍ未満、カドミウム（Ｃｄ）１００質量ｐｐｍ未満、６価クロム（Ｃｒ６＋）１０００質量ｐｐｍ未満、ポリ臭素化ビフェニル（ＰＢＢ）１０００質量ｐｐｍ未満、ポリ臭素化ジフェニルエーテル（ＰＢＤＥ）１０００質量ｐｐｍ未満。
【００５９】
一方、これは、Ｃｄを含まずとも優れた量子収量／性能を提供する材料を選択することによって達成される。ＲｏＨＳ指令第２版（２０１１／６５／ＥＵ）によるＰｂの限界は１０００ｐｐｍ未満であり、そのように部品の全体で達成される。好ましくは、本実施形態の部品の合計Ｐｂ濃度は、１０００ｐｐｍ未満、より好ましくは３０ｐｐｍ以上１０００ｐｐｍ未満、最も好ましくは１００ｐｐｍ以上９００ｐｐｍ以下である。ＲｏＨＳの遵守は、第一の発光結晶、場合によっては第二の発光結晶又は更なる発光結晶の適切な濃度をそれぞれ選択することによって、及び好ましくは部品中の素子の適切な濃度を選択することによって達成してもよい。主題の濃度は、ＭＳ又はＸＲＦ測定で測定することができる。
【００６０】
好ましくは、第一の素子の固体ポリマー組成物を代表するポリマーマトリクスに対するそれぞれの発光結晶の濃度は、赤色発光の場合、０．０１質量％〜１０．０質量％、好ましくは０．１０質量％〜７．６質量％、最も好ましくは０．２質量％〜１．０質量％であり；存在する場合第二の素子については、緑色の発光の場合、好ましくは０．０１質量％〜８．０質量％、好ましくは０．１０質量％〜６．２質量％、最も好ましくは０．２質量％〜１．０質量％である。この濃度範囲の上限は、発光部品が９０質量％の封入材（３）を含む条件下でＲｏＨＳの遵守を支持し、この濃度範囲の下限は、発光部品が５０質量％の封入材（３）を含む条件下で合理的な部品の厚さにおける充分な発光を提供する。
【００６１】
高い量子収量、ＲｏＨＳの遵守、安定なピーク位置、及び発光スペクトルにおける狭いＦＷＨＭ、及び高い安定性の両立は、技術上の本発明の主要成果を表す。従来、ＬＣには、ＣｄＳｅ又はＩｎＰ材料が示唆される。しかしながら、充分な量子収量をまず提供しつつ、ＲｏＨＳを遵守することは難しく、多くの場合は規制免除品に依存する。一方、後者はＲｏＨＳを遵守するが、光学的品質に劣る（量子収量６０％未満；ＦＷＨＭ４０ｎｍ超）。対照的に、本発明の部品は、良好な量子収量、低ピークのＦＷＨＭ、及びＲｏＨＳの適合をともに提供する。これは、ＬＣのための適切な材料を選択し、素子中の適切なＬＣ濃度を適用し、部品中の素子の適切な濃度を適用し、適切な部品寸法／厚さを選択し、同時に、異なる素子内に異なるＬＣを配置し、その結果、ＬＣを互いに分離してイオン交換反応を回避することによって達成される。
【００６２】
光学特性の更なる特定に関し、部品は１０〜９０％のヘイズがあることが好ましい。ヘイズは、ＲＩ２．０超、径１００〜１０００ｎｍの粒子を拡散させることによって、又はミクロ構造若しくは微結晶ポリマー構造によって、又は素子自身によって導入してもよい。
【００６３】
発光部品は、好ましくは、他の部品と共に、装置、例えば光デバイス、好ましくは液晶ディスプレイ（ＬＣＤ）、発光ダイオード（ＬＥＤ）、有機発光ダイオード（ＯＬＥＤ）、ＯＬＥＤディスプレイ、又は太陽電池の一つへと組み立てられる、中間品である。ＯＬＥＤ、ＬＥＤ、又はＬＣＤの一部として、部品は、モバイル又は据付けコンピュータ、データ通信、又はテレビジョンデバイスの表示に寄与することがある。
【００６４】
したがって、発光装置は、前述の実施形態のいずれかによる発光部品と、青色光を放出するための光源を含む。青色光は、４００〜４９０ｎｍの範囲の波長を有すると考えられる。光源は、発光部品を励起するために配置される。したがって、装置は、発光部品の封入体内に封入された一つ又は複数の異なる素子の発光結晶によって画定される波長の光を放出する準備ができている。
【００６５】
好ましくは、光源はＬＥＤチップである。１つの実施形態において、発光部品は、ＬＥＤチップを少なくとも部分的に封入するよう好ましくは配置される。他の実施形態において、発光部品は、好ましくはＬＥＤチップから離して配置される。そのような実施形態において、ＬＥＤチップは、蛍光体を含まない（phosphor-free）封入体によって好ましくは少なくとも部分的に覆われている。
【００６６】
用語「発光体」は本分野で知られており、ルミネセンスの現象を示す物質を意味する。これは、リン光又は蛍光のいずれかであることができる。これらの材料は、多くの場合、正しい量及び種類の発光体、例えばドープされた酸化イットリウムアルミニウムを加えることによって青色ＬＥＤ光を白色光に変える固体光源用途において用いられる。
【００６７】
本発明の更に他の実施形態において、光源はＯＬＥＤスタックである。この場合、発光部品は、好ましくは、ＯＬＥＤスタック全体、又はその少なくとも一部を覆うように配置される。
【００６８】
本発明の他の側面によれば、前述の実施形態のいずれかの発光部品は、発光部品が青色光に放射されることに応答して白色光を放出するために、特に液晶ディスプレイのバックライトとして使用される。この目的のために、青色光源を装置内に提供して、発光部品の発光反応を励起してもよい。発光部品が、光源の青色光の放出とともに、赤色光を放出する第一の素子と、緑色光を放出する第二の素子とを含む場合、発光部品は、第一及び第二の素子の発光結晶のそれぞれの励起に応答して放出される赤色光及び緑色光の組合せの結果として、また、光源から生じる青色光であって第一及び第二の素子を励起するためにも用いられる青色光が透過することから、白色光を放出する。放出される赤、緑、及び青色光の強度割合は、好ましくはそれぞれ１／３の範囲である。
【００６９】
本発明のさらに別の側面において、前述の実施形態のいずれかによる発光部品を製造する方法が提供される。第一のポリマー溶液は、第一の発光結晶を含んで提供される。一つの代替において、噴霧乾燥又は沈殿の一つによって、第一のポリマー溶液から複数の第一の素子を抽出する。または、異なる代替において、第一のポリマー溶液を第一の固体ポリマー組成物へと硬化又は乾燥し、第一の固体ポリマー組成物を破砕して複数の第一の素子にする。次に、第一の素子を、封入体ポリマー及び／又は液体モノマー及び／又は液体オリゴマー、又は無機マトリクスのための前駆体を含む溶液中に混合する。発光部品は、封入体ポリマーを硬化及び／又は乾燥させることによって提供される。封入体内に封入される異なる素子、例えば、一つ以上の第二の又は更なる素子の場合、それらの素子は、第一の素子に従って調製してもよい。第二の又は更なる素子を個別の部品として提供したら、それらは、第一の素子と共に又はその後に、封入体ポリマーを含む溶液へと加えることができる。
【００７０】
発光結晶（ＬＣ）は、好ましくは半導体物質から作られる。発光結晶は典型的には３〜１２ｎｍ、ナノ結晶で１００ｎｍ以下、及び発光結晶で３μｍ以下の量子ドットを含む。好ましくは、発光結晶は、略等軸（例えば球又は立方）である。粒子は、３つの直交次元の全てのアスペクト比（長軸方向：短軸方向）が１〜２である場合、略等軸であるとみなす。ＬＣは、その用語が示すように、ルミネセンス、又はより詳細に定義するとフォトルミネセンスを示す。本発明の文脈において、発光結晶は、典型的には、界面活性剤の存在のため他の粒子から空間的に分離された単結晶粒子である。それは、直接バンドギャップを示す半導性材料である（典型的には１．１〜３．８ｅＶ、より典型的には１．４〜３．５ｅＶ、より更に典型的には１．７〜３．２ｅＶ）。バンドギャップと等しい又はより高い電磁放射で励起／照らすと、価電子帯電子が伝導帯へと励起して、価電子帯に電子ホールを残す。成形された励起子（電子−電子ホール対）は次に、ＬＣバンドギャップ値周辺の中心にある最大強度で、少なくとも１％のフォトルミネセンス量子収量を示す、フォトルミネセンスの形態で放射的に再結合する。外部の電子及び電子ホール源と接触して、ＬＣはエレクトロルミネセンスを示すことができる。本発明の文脈において、ＬＣは、機械的ルミネセンス（例えばピエゾルミネセンス）も、化学的ルミネセンスも、電気化学的ルミネセンスも、熱ルミネセンスも示さない。
【００７１】
量子ドット（ＱＤ）は、特に、典型的に３〜１２ｎｍの直径を有する半導体ナノ結晶に関する。この範囲において、ＱＤの物理的直径はバルク励起ボーア半径より小さく、量子閉じ込め効果を優勢にしている。その結果、ＱＤの電子状態、したがってバンドギャップは、ＱＤ組成及び物理的径の関数であり、すなわち、吸収／発光の色はＱＤの径に関連する。ＱＤサンプルの光学的品質は、それらの均一性に直接関連する（より単分散なＱＤは、発光のより小さなＦＷＨＭを有する）。ＱＤがボーア半径より大きい径に達すると、量子閉じ込め効果は妨げられ、励起子再結合のための非放射経路が支配的になることがあるので、サンプルはもはや発光性でないことがある。したがって、ＱＤは、特にその径及び径分布によって画定される、ナノ結晶の特定のサブグループである。ＱＤの特性はこれらのパラメータに直接関連し、それらとナノ結晶を区別する。
【００７２】
それぞれの第一の固体ポリマー組成物、存在する場合第二の固体ポリマー組成物、又は更なる固体ポリマー組成物は、それぞれの種類の発光結晶に加えて、有機及び／又は無機合成材料を含む、硬化／固化ポリマーを好ましくは含む。好ましくは、それぞれの第一のポリマー、存在する場合第二のポリマー、及び存在する場合更なるポリマーは、ポリアクリレート（及びコポリマー）、ポリスチレン、シリコーン、及び環状オレフィンコポリマーの群から独立して選択される。
【００７３】
硬化／固化ポリマーは、好ましくは光透過性であり、すなわち、発光結晶によって放出された光、及び発光結晶を励起するために使用される光源の光が通過することができるように、透明である。
【００７４】
好ましくは、硬化／固化ポリマー及びそれぞれの種類の発光結晶に加えて、第一のポリマー組成物、第二のポリマー組成物、及び更なるポリマー組成物の一つ又は複数は、非イオン性、アニオン性、カチオン性、及び双性イオンの界面活性剤の群から選択され；好ましくは、アミン又はカルボキシ末端界面活性剤の群から選択される、界面活性剤を含む。
【００７５】
用語「界面活性剤」、「配位子」、「分散剤（dispersant）」、及び「分散剤（dispersing agent）」は本分野で知られており、本質的に同じ意味を有する。本発明の文脈において、これらの用語は、懸濁液又はコロイドで使用されて粒子の分離を改善し、凝集又は沈殿を妨ぐ、溶媒以外の有機物質を意味する。理論に限定されないが、界面活性剤は、粒子を溶媒に加える前又は後に、物理的又は化学的に粒子表面に付着し、これによって所望の効果を提供すると考えられる。用語「界面活性剤」は、ポリマー材料及び小分子を含み；界面活性剤は、極性末端基、及び無極性末端基を典型的に含む。本発明の文脈において、溶媒（例えばトルエン）は界面活性剤とはみなされない。
【００７６】
製造に関する側面において使用される上記「懸濁液」は知られており、固体である内相（ｉ．ｐ．）と液体である外層（ｅ．ｐ．）との不均一な流体を意味する。外相は、一つ又は複数の分散剤／界面活性剤と、任意に一つ又は複数の溶媒と、及び任意に一つ又は複数のプレポリマー又は溶解したポリマーとを含む。したがって、それぞれのタイプ（第一及び第二）の発光結晶は、その専用の懸濁液の部分に加えられる。更なる処理は、懸濁液の一つ又はそれぞれの部分を、基材上の所望の領域に適用することを含む。この工程は溶液処理とも呼ばれ、溶液ベース（＝液体）の出発物質を用いて、基材にコーティング又は薄い素子を適用することを意味する。これは、大面積及び連続操作に適する単純な技術によって全ての素子の製造を可能にするので、著しい利点であると考えられる。
【００７７】
好ましくは、第一の素子において第一のＬＣを互いに、及び第二の素子において第二のＬＣを互いに空間的に分離するために、第一及び第二の発光結晶は、それぞれ、マトリクス、例えばポリマーマトリクス又は無機マトリクスに埋め込まれる。得られる「ＬＣ／ＱＤ複合材」は、ＬＣ／ＱＤ、界面活性剤、及びマトリクスを含む固体無機／有機複合材材料を意味し、それぞれの第一又は第二の素子に寄与する。
【００７８】
他の有利な実施形態を、従属クレーム並びに下記の説明に掲げる。
【図面の簡単な説明】
【００７９】
本発明の実施形態、例、実施形態を代表する又はそれにつながる実験、側面、及び利点は、その以下の詳細な記載から、よりよく理解される。そのような記載は、添付の図面に言及する。
【００８０】
【図１】図１は、本発明の一実施例による発光部品の模式的な斜視図を示す。
【図２】図２は、本発明の一実施例による発光部品の製造方法を示す。
【図３】図３は、本発明の一実施例による発光装置を示す。
【図４】図４は、本発明の他の実施例による発光装置を示す。
【図５】図５は、本発明の他の実施例による発光装置を示す。
【発明を実施するための形態】
【００８１】
図面の詳細な説明
図１は、本発明の一実施例による発光部品の模式的な斜視図を示す。発光部品４は、例えば透明ポリマーでできた封入体３を含む。本実施例において、封入体３は薄膜形状であることによって、長さ（ｘ軸）及び幅（ｙ軸）がｚ方向の厚みよりも非常に大きなサイズである。しかしながら、封入体３は、必要に応じて異なる形状をとってもよい。
【００８２】
第一の素子１、第二の素子２、及び第一の更なる素子１ｆが封入体３に埋められており、それぞれの１つのみを図１の切断モードに示す。
【００８３】
第一の素子１は、第一の発光結晶１１及び第一のポリマー１２を含むが、しかしながら、他のいかなる発光結晶も含まない、第一の固体ポリマー組成物を含む。第一の発光結晶１１は、上で紹介した式（Ｉ）の化合物から選択される。第一の発光結晶１１は、３ｎｍ〜３０００ｎｍの径を有する。矢印で示す青色光ＢＬによる励起に応答して、例えば、第一の発光結晶１１は、赤色光ＲＤを放出する。
【００８４】
第二の素子２は、第二の発光結晶２１及び第二のポリマー２２を含むが、しかしながら、他のいかなる発光結晶も含まない、第二の固体ポリマー組成物を含む。第二の発光結晶２１は、上で紹介した式（ＩＩ）の化合物から選択される。第二の発光結晶２１は、３ｎｍ〜３０００ｎｍの径を有する。青色光ＢＬによる励起に応答して、例えば、第二の発光結晶２１は、緑色光ＧＲを放出する。
【００８５】
一般に、封入体３は、第一の更なる素子１ｆ、好ましくは第二の更なる素子２ｆ、…第Ｎの更なる素子Ｎｆを含む、ｎ∈［１，Ｎ］の異なる更なる素子ｎｆを含んでもよい。それぞれの更なる素子ｎｆは、更なる発光結晶ｎ１ｆ及び更なるポリマーｎ２ｆを含むが、しかしながら、他のいかなる発光結晶も含まない、更なる固体ポリマー組成物を含む。
【００８６】
ここでは、第一の更なる素子１ｆのみ封入体３に含まれる。それぞれの第一の更なる素子１ｆは、第一の更なる発光結晶１１ｆ、及び第一の更なるポリマー１２ｆを含む。第一の更なる発光結晶１１ｆは、上で紹介した式（ＩＩＩ）の化合物から選択される。第一の更なる発光結晶１１ｆは、３ｎｍ〜３０００ｎｍの径を有する。青色光ＢＬによる励起に応答して、例えば、第一の更なる発光結晶１１ｆは、黄色光ＹＬを放出する。
【００８７】
本発明の一実施形態において、複数の異なる色を放出する複数の更なる素子ｎｆがあることもできる。
【００８８】
第一、第二、及び更なる発光結晶１１、２１、ｎ１ｆは、分離した素子１、２、ｎｆによって互いに分離している。この実施形態では、封入体３が分離を構築している。したがって、第一、第二、及び更なる発光素子１、２、ｎｆは、長期にも安定である。
【００８９】
図１に示すように、そのような発光部品は、放出される波長よりも短い波長の放射、特に青色放射ＢＬに一旦暴露されると、第一の発光結晶、第二の発光結晶、及び第一の更なる発光結晶１１、２１、１１ｆが励起され、それぞれ、赤色光、緑色光、及び黄色光ＲＤ、ＧＲ、ＹＬを放出する。発光部品４を通過した一部の青色光ＢＬと共に、発光部品の出力は、これらの色の混合であり、発光部品中の第一の素子、第二の素子、及び第一の更なる素子１、２、１１ｆの量によって調整することができる。
【００９０】
図１の発光部品４が、赤色光及び緑色光のみを放出する第一の素子及び第二の素子１及び２を含む場合、放出される赤色光、緑色光、及び青色光の組合せが白色光になることを考慮すれば、発光部品４は、青色光ＢＬを放出する光源と組み合わせて、ＬＣＤにおいて使用されることがあるバックライトフィルムを表してもよい。放出される赤、緑、及び青色光の強度割合は、好ましくはそれぞれ１／３の範囲である。
【００９１】
図２は、本発明の一実施例による発光部品の製造方法を示す。図２ａ）によれば、第一の発光結晶１１と、第一のポリマー１２と、溶媒１３とを含むが、しかしながら異なる種類の発光結晶を含まない、第一のポリマー溶液が提供される。工程Ｓ１において、溶液を硬化し、固化し、又は乾燥して、第一の発光結晶１１及び第一のポリマー１２を含むが、もはや溶媒１３を含まない、図２ｂ）に示す固体の第一のポリマー組成物を生成する。
【００９２】
工程Ｓ２によれば、図２ｂ）の第一の固体ポリマー組成物を、図２ｃ）に従って破砕、例えばミリングする。この処理工程の結果は、複数の第一の素子１であり、固体ポリマー組成物のそれぞれは、第一のポリマー及び第一の発光結晶を含む。
【００９３】
工程Ｓ３において、これらの第一の素子１を、封入体ポリマー溶液、又は液体モノマー、又は液体オリゴマーに添加及び／又は混合する。得られる発光部品の用途に依存して、第一の素子とは異なる一つ又は複数の波長の光を放出するよう構成された他の素子を、封入体ポリマー溶液、又は液体モノマー、又は液体オリゴマーに添加及び／又は混合してもよい。硬化及び／又は固化及び／又は乾燥の後、発光部品４は、封入体３、及び封入体３によって封入された複数の第一の素子１を含んで生成される。
【００９４】
工程Ｓ１及びＳ２の代替として、図２ａ）の第一のポリマー溶液を、そこから複数の第一の素子１を抽出するために、その液体形態で処理してもよい。例えば、工程Ｓ４は、噴霧乾燥又は沈殿を表してもよい。これらの処理の結果は、再び複数の固体の第一の素子１である。
【００９５】
図３は、本発明の一実施例による発光装置を示す。発光装置は、ここでは発光ダイオードＬＥＤである。装置は、球状の形状の発光部品４を含む。図３に示すように、発光部品４は複数の第一の素子１を含む。それぞれの第一の素子１は、第一のポリマーに加えて第一の発光結晶を含むが、しかしながら、他のいかなる発光結晶も含まない。第一の素子１は、互いに分離して封入体３に埋められており、封入体３は光透過性である。得られる装置の用途に依存して、第一の素子とは異なる波長の一つ又は複数の光を放出するよう構成された別の素子を封入体に取り入れてもよい。
【００９６】
符号６は、キャリア５上に配置される光源としてのＬＥＤチップを示す。発光部品４は、ＬＥＤチップ６−の上面及び側面−を部分的に封入する。ＬＥＤチップ６は、好ましくは、青色光を放出するよう構成される。ＬＥＤチップ６から放出される青色光による励起に応答して、発光部品４の第一の素子１及び／又は更なる素子内の発光結晶は、異なる色の光、例えば赤色光、緑色光、及び／又は黄色光を放出する。したがって、本実施形態は、例えば、ＬＥＤチップ６の青色光と、赤色及び／又は緑色及び／又は黄色との追加の混色を放出するＬＥＤを模式的に示す。図３の装置の製造については、ＬＥＤチップ６をキャリア５上へ予め組み立てて、発光部品４を、ＬＥＤチップ６／キャリア５の配置の上へ液体形態で落とし、次に硬化し、固化し、又は乾燥してもよい。
【００９７】
発光部品４はＬＥＤチップ６に直接配置されることに鑑みて、発光部品４は好ましくは耐熱材料を含む。例えば、第一の素子１の第一のポリマー及び封入体は、温度安定性ポリマーであってよく、好ましくはシリコーン又はポリシラザンであってもよい。
【００９８】
図４は、本発明の他の実施例による発光装置を示す。発光装置は、ここでは発光ダイオードＬＥＤである。装置は、フィルム状の形状の発光部品４を含む。図４に示すように、発光部品４は複数の第一の素子１を含む。それぞれの第一の素子１は、第一のポリマーに加えて第一の発光結晶を含むが、しかしながら、他のいかなる発光結晶も含まない。第一の素子１は、互いに分離して封入体３に埋められており、封入体３は光透過性である。得られる装置の用途に依存して、第一の素子とは異なる波長の一つ又は複数の光を放出するよう構成された別の素子を封入体に取り入れてもよい。
【００９９】
発光部品４は、例えばハウジング又は正面の、透明なプレート９に配置される。発光部品４／プレート９の組合せは、キャリア５に配置された光源として機能するＬＥＤチップ６から離れて配置されている。離れた配置は、ハウジング８によって達成してもよい。ＬＥＤチップ６は、好ましくは、青色光を放出するよう構成される。ここでは、ＬＥＤチップ６は、発光体を含まないエンクロージャ７によって部分的に封入されている。ＬＥＤチップ６から放出される青色光による励起に応答して、発光部品４の第一の素子１及び／又は更なる素子内の発光結晶は、異なる色の光、例えば赤色光、緑色光、及び／又は黄色光を放出する。したがって、本実施形態は、例えば、ＬＥＤチップ６の青色光と、赤色及び／又は緑色及び／又は黄色との追加の混色を放出するＬＥＤを模式的に示す。図４の装置の製造については、ＬＥＤチップ６をキャリア５上へ予め組み立てて、その一方で、発光部品４をその硬化した形態でプレート９に取り付けてもよい。
【０１００】
図３に示す実施形態とは対照的に、発光部品が同様に耐熱性である必要がないように、発光部品はＬＥＤチップ６から離れた形態で配置されている。
【０１０１】
図５は、本発明の一実施例による発光装置を示す。発光装置は、ここでは有機発光ダイオードＯＬＥＤである。装置は、平坦な形状の発光部品４を含む。図５に示すように、発光部品４は複数の第一の素子１を含む。それぞれの第一の素子１は、第一のポリマーに加えて第一の発光結晶を含むが、しかしながら、他のいかなる発光結晶も含まない。第一の素子１は、互いに分離して封入体３に埋められており、封入体３は光透過性である。得られる装置の用途に依存して、第一の素子とは異なる波長の一つ又は複数の光を放出するよう構成された別の素子を封入体に取り入れてもよい。
【０１０２】
符号１０は、更なるキャリア上に配置されていてもよい、光源としてのＯＬＥＤスタックを示す。ＯＬＥＤスタック１０は、好ましくは、青色光を放出するよう構成される。ＯＬＥＤスタック１０から放出される青色光による励起に応答して、発光部品４の第一の素子１及び／又は更なる素子内の発光結晶は、異なる色の光、例えば赤色光、緑色光、及び／又は黄色光を放出する。したがって、本実施形態は、例えば、ＬＥＤチップ６の青色光と、赤色及び／又は緑色及び／又は黄色との追加の混色を放出するＯＬＥＤ装置を模式的に示す。図５の装置の製造については、ＯＬＥＤスタック１０をキャリア上へ予め組み立てて、発光部品４を液体形態でＯＬＥＤスタック１０上へ被覆し、次に硬化し、固化し、又は乾燥してもよい。
【実施例】
【０１０３】
例１：
Protesescu 等（ナノレター（Nano Lett.）、２０１５年、１５巻、第３６９２〜３６９６頁）に記載されているように、赤色光を放出する発光結晶を製造した。得られた固体の質量は、４５０℃まで加熱することで溶媒を蒸発させ、配位子を燃焼させ除去することによって、０．０６質量％と測定された。Hamamatsu Quantaurus C11347-11 装置（積分球を備える）で、得られたナノ結晶処方の光学特性を測定したところ、発光ピーク波長６３８ｎｍにおける量子収量７２％、ＦＷＨＭ３３ｎｍが達成された。
【０１０４】
この処方３３質量％を、トルエン中の３０質量％のＰＭＭＡ（プレキシガラス７Ｎ）の予め調製した溶液６７質量％と混合し、６０℃に加熱されたガラス基材上にすぐに注いだ。６０℃で完全に（１２時間）乾燥させた後、約１ｍｍの厚みの発光性の透明な箔を得た。箔は、以下の光学特性を示した：量子収量７０％、発光ピーク波長６４１ｎｍ、ＦＷＨＭ３１ｎｍ。
【０１０５】
この箔を、次に約１ｃｍ×１ｃｍのサイズに切り、液体窒素で−１９６℃に冷却した。次に、商業的に入手可能なコーヒーグラインダーで箔を粉砕した。得られた発光ポリマー粒子の径は、数１００μｍの範囲であると推定された。得られた粉末は、以下の光学特性を示した：量子収量６９％、発光ピーク波長６４０ｎｍ、ＦＷＨＭ３２ｎｍ。
【０１０６】
これによって得られた粉末３３質量％を、６７質量％の Electrolube SC3001 シリコーン樹脂と混合し（樹脂：硬化剤  １３．５：１）、ガラス基材上へコーティングし、６０℃で２時間固化させた。得られたフィルムは、厚さ約１〜２ｍｍであり、以下の光学特性を示した：量子収量６９％、発光ピーク波長６３８ｎｍ、ＦＷＨＭ３２ｎｍ。フィルムは、開始処方の測定された固体の質量に基づいて、約６０ｐｐｍのＰｂ濃度を有していた。
【０１０７】
例２：
Protesescu 等(ナノレター（Nano Lett.）、２０１５年、１５巻、第３６９２〜３６９６頁）に記載されているように、緑色光を放出する発光結晶を製造した。得られた固体の質量は、450℃まで加熱することで溶媒を蒸発させ、配位子を燃焼させ除去することによって、０．５４質量％と測定された。Hamamatsu Quantaurus C11347-11 装置（積分球を備える）で、得られたナノ結晶処方の光学特性を測定したところ、５００ｎｍの発光ピーク波長において量子収量８９％、ＦＷＨＭ２３ｎｍが達成された。
【０１０８】
この処方１１質量％を、トルエン中の２５質量％のポリスチレン（シグマアルドリッチ社）の予め調製した溶液８９質量％と混合し、その後例１と同様に処理して、以下の光学特性を有する緑色を発光するポリマー粉末を得た：量子収量６６％、発光ピーク波長５１８ｎｍ、ＦＷＨＭ２８ｎｍ。
【０１０９】
例１に従い、これによって得られた粉末３３質量％を、６７質量％の Electrolube SC3001 シリコーン樹脂と混合し（樹脂：硬化剤  １３．５：１）、ガラス基材上へコーティングし、６０℃で２時間固化させた。得られたフィルムは、厚さ約１〜２ｍｍであり、以下の光学特性を示した：量子収量４５％、発光ピーク波長５１４ｎｍ、ＦＷＨＭ３０ｎｍ。フィルムは、開始処方の測定された固体の質量に基づいて、約４００ｐｐｍのＰｂ濃度を有していた。
【０１１０】
例３：
例１及び２において得た、赤色及び緑色を発光するポリマー粉末−上記で既に言及した第一及び第二の素子−を、１：１の質量比で混合し、混合物３３質量％を、６７質量％の Electrolube SC3001 シリコーン樹脂と混合し（樹脂：硬化剤  １３．５：１）、ガラス基材上へコーティングし、６０℃で２時間固化させた。得られたフィルムは、厚さ約１〜２ｍｍであり、以下の光学特性を示した：量子収量５７％（例１と同じ装置で測定）、それぞれ、発光ピーク波長５１４ｎｍ及び６３８ｎｍ、ＦＷＨＭ３０ｎｍ及び３２ｎｍ。フィルムは、開始処方の測定された固体の質量に基づいて、約２３０ｐｐｍのＰｂ濃度を有していた。
【０１１１】
したがって、例１及び２において得た赤及び緑発光ポリマー粉末を１：２の質量比で混合し、混合物３３質量％を、６７質量％の Electrolube SC3001 シリコーン樹脂と混合し（樹脂：硬化剤１３．５：１）、ガラス基材上へコーティングし、６０℃で２時間固化させた。得られたフィルムは、厚さ約１〜２ｍｍであり、以下の光学特性を示した：量子収量５５％、それぞれ、発光ピーク波長５１３ｎｍ及び６３８ｎｍ、ＦＷＨＭ３０ｎｍ及び３２ｎｍ。この結果は、赤及び緑ポリマー粉末の混合物は、粒子の分解（発光ピーク波長のシフト）も性能の低下もしなかったことを示す。フィルムは、開始処方の測定された固体の質量に基づいて、約２９０ｐｐｍのＰｂ濃度を有していた。
【０１１２】
実験４：
Protesescu 等（ナノレター（Nano Lett.）、２０１５年、１５巻、第３６９２〜３６９６頁）に記載されているように、緑及び赤色光を放出する発光結晶を製造した。得られた固体の質量は、450℃まで加熱することで溶媒を蒸発させ、配位子を燃焼して除去することによって、緑について０．５２質量％、赤について０．５３質量％と測定された。Hamamatsu Quantaurus C11347-11 装置（積分球を備える、４５０ｎｍ励起）で、得られたナノ結晶処方の光学特性を測定したところ、緑について、発光ピーク波長５２８ｎｍでの量子収量６０％、ＦＷＨＭ２５ｎｍ、及び赤について、発光ピーク波長６４５ｎｍでの量子収量９０％、ＦＷＨＭ３８ｎｍが達成された。
【０１１３】
これらのナノ結晶処方を、トルエン中の環状オレフィンコポリマー（TOPAS 5013S-04）の溶液（溶媒中に２０質量％のポリマー）と混合して、２０：１の比率でポリマー：ナノ結晶を得て、その後、処方中の最終的なポリマー含有量が４質量％になるまでトルエンで希釈した。緑及び赤色ポリマー溶液を不活性ループ（窒素）で噴霧乾燥して、走査電子顕微鏡検査によって確認される粒子径１〜２０μｍを示す粉末を得た。
緑色粉末は、量子収量４５％、ピーク位置５２７ｎｍ、ＦＷＨＭ２４ｎｍを示し、赤色粉末は、量子収量８０％、ピーク位置６４７ｎｍ、ＦＷＨＭ３６ｎｍを示した。
【０１１４】
０．０７５ｇの緑色及び０．０２５ｇの赤色粉末を、速度ミキサー中でエポキシ樹脂（Eposun、２．６６ｇの樹脂、及び１．３３ｇの標準的硬化剤）と混合し、得られた混合物を２つのガラススライドの間で２４時間、周囲環境で固化させた。このフィルムサンプルは、総量子収量６９％、２４ｎｍのＦＷＨＭを有する５２８ｎｍのピーク、及び３７ｎｍのＦＷＨＭを有する６４８ｎｍのピークを示した。
【０１１５】
実験５：
実験４のサンプルを、ＩｎＰ及びＣｄＳｅ量子ドットを含む商業的に入手可能なＱＤフィルムと比較した。表１は、Hamamatsu Quantaurus C11347-11 装置（積分球を備える）で測定したフィルムの光学性能を示す。本ＣｓＰｂＸ３ＱＤサンプルの量子収量として示される性能は、ＣｄＳｅを含有する商業的フィルム１と同様であり、また、ＩｎＰを含有する商業的フィルム２と比較して、より高い量子収量、及び減少したＦＷＨＭを示した。
【０１１６】
【表１】
0006585723.tif 000002
【０１１７】
フィルム１は、アマゾンによって製造されたタブレット Kindle Fire HDX 7 から取ったＱＤフィルムであり、ＲｏＨＳに対応しておらず、匹敵する量子収量及びＦＷＨＭであった。
【０１１８】
フィルム２は、サムスンによって製造されたＴＶモデル UE48JS8580 からとったＱＤフィルムであり；ＲｏＨＳに対応しているが、量子収量が低く、ＦＷＨＭが広かった。
【０１１９】
実験６（比較実験）：
例１及び２の緑及び赤色発光処方を、赤：緑の乾燥質量比で１：１（処方質量で９：１）で共に混合した。イオン交換反応によって、得られた処方は、低強度の黄色ルミネセンスを有する橙色になった。処方を測定すると、以下の光学特性を示した：量子収量９．５％（例１と同じ装置で測定）、発光ピーク波長５５４ｎｍ、ＦＷＨＭ２８ｎｍ。
【０１２０】
この実験は、赤及び緑のＬＣは、光学特性に実質的に影響を及ぼすことなく同じ液体処方中にも同じポリマーマトリクス中にも組み合わせることができないことを明確に実証した。
【０１２１】
実験７（比較実験）：
例１及び２からの溶解したポリマーを含む、緑色及び赤色発光処方を１：１の質量比で混合した。得られた混合物は、最初の橙色から数秒以内に緑色を有する黄色の発光へとその色を変え、したがって、進行するイオン交換を示した。得られた混合物をガラススライド上へキャストし、６０℃で乾燥させた。得られたフィルムは、厚さ約１００μｍであり、以下の光学特性を示した：量子収量４５％（例１と同じ装置で測定）、発光ピーク波長５２０ｎｍ、ＦＷＨＭ２７ｎｍ。赤色発光ピークをもはや検出することができなかったという事実は、赤色及び緑色発光粒子は、１つのポリマー相内に混合することができないという事実を強化する。以下、本発明の実施形態の例を列記する。
［１］
第一の固体ポリマー組成物を含む第一の素子（１）と、
上記第一の素子（１）を封入している封入体（３）と
を含む、発光部品であって、
上記第一の固体ポリマー組成物は第一の発光結晶（１１）を含み、上記第一の発光結晶（１１）は、
−ペロブスカイト構造であり、
−式（Ｉ）：
Ｍ１ａＭ２ｂＸｃ      （Ｉ）
の化合物から選択され、
Ｍ１はＣｓを表し、任意に、３０ｍｏｌ％以下の配位数１２を有する一つ又は複数の他の金属によってドープされており、
Ｍ２はＰｂを表し、任意に、３０ｍｏｌ％以下の配位数６を有する一つ又は複数の他の金属によってドープされており、
Ｘは、独立して、Ｃｌ、Ｂｒ、Ｉ、シアニド、及びチオシアネートからなる群から選択されるアニオンを表し、
ａは、１を表し、
ｂは、１を表し、
ｃは、３を表し、
−径が３ｎｍ〜３０００ｎｍであり、
−第一の波長より短い波長の光による励起に応答して上記第一の波長の光を放出し、
上記封入体（３）は、ポリマー又は無機マトリクスを含む、発光部品。
［２］
上記第一の固体ポリマー組成物は第一のポリマー（１２）を含み、上記第一のポリマー（１２）は上記封入体のポリマーに溶解性でなく、逆もまた同じである、項目１に記載の発光部品。
［３］
第二の固体ポリマー組成物を含む第二の素子（２）を含む、発光部品であって、
上記第二の固体ポリマー組成物は第二の発光結晶（２１）を含み、上記第二の発光結晶（２１）は、
−ペロブスカイト構造であり、
−式（ＩＩ）：
Ｍ１ａＭ２ｂＸｃ      （ＩＩ）
の化合物から選択され、
Ｍ１はＣｓを表し、任意に、３０ｍｏｌ％以下の配位数１２を有する一つ又は複数の他の金属によってドープされており、
Ｍ２はＰｂを表し、任意に、３０ｍｏｌ％以下の配位数６を有する一つ又は複数の他の金属によってドープされており、
Ｘは、独立して、Ｃｌ、Ｂｒ、及びＩ、シアニド、及びチオシアネートからなる群から選択されるアニオンを表し、
ａは、１を表し、
ｂは、１を表し、
ｃは、３を表し、
−径が３ｎｍ〜３０００ｎｍであり、
−上記第一の発光結晶（１１）とは異なる化学的組成及び／又は異なる径であり、
−上記第一の波長及び第二の波長のそれぞれよりも短い波長の光による励起に応答して、上記第一の波長とは異なる上記第二の波長の光を放出し、
上記封入体（３）は、上記第二の素子（２）を封入している、項目１又は２に記載の発光部品。
［４］
上記第二の固体ポリマー組成物は第二のポリマー（２２）を含み、上記第二のポリマー（２２）は上記封入体のポリマーに溶解性でなく、逆もまた同様である、項目３に記載の発光部品。
［５］
上記第一の素子（１）及び上記第二の素子（２）は、上記封入体（３）内で間隔を置いて配置されており、好ましくは、上記第一のポリマー（１２）及び上記第二のポリマー（２２）は同一である、項目３又は４に記載の発光部品。
［６］
Ｎ≧１のＮ種の更なる素子（ｎｆ）を含み、
それぞれの更なる素子（ｎｆ）は更なる固体ポリマー組成物及び更なる発光結晶（ｎ１ｆ）を含み、上記更なる発光結晶（ｎ１ｆ）は、
−ペロブスカイト構造であり、
−式（ＩＩＩ）：
Ｍ１ａＭ２ｂＸｃ      （ＩＩＩ）
の化合物から選択され、
Ｍ１はＣｓを表し、任意に、３０ｍｏｌ％以下の配位数１２を有する一つ又は複数の他の金属によってドープされており、
Ｍ２はＰｂを表し、任意に、３０ｍｏｌ％以下の配位数６を有する一つ又は複数の他の金属によってドープされており、
Ｘは、独立して、Ｃｌ、Ｂｒ、及びＩ、シアニド、及びチオシアネートからなる群から選択されるアニオンを表し、
ａは、１を表し、
ｂは、１を表し、
ｃは、３を表し、
−径が３ｎｍ〜３０００ｎｍであり、
−上記第一の発光結晶、上記第二の発光結晶、及びあらゆるＮ−１の他の更なる発光結晶とは異なる化学的組成及び／又は異なる径であり、
−更なる波長よりも短い波長の光による励起に応答して上記更なる波長の光を放出し、上記更なる波長は、上記第一の波長とは異なり、上記第二の波長とは異なり、あらゆるＮ−１の他の更なる波長とは異なり、
−好ましくは、それぞれの更なるポリマー組成物は更なるポリマー（ｎ２ｆ）を含み、
−上記更なるポリマー（ｎ２ｆ）は封入体ポリマーに溶解性でなく、逆もまた同様である、項目３〜５のいずれか一項に記載の発光部品。
［７］
上記封入体のポリマーは、アクリレートポリマー、カーボネートポリマー、スルホンポリマー、エポキシポリマー、ビニルポリマー、ウレタンポリマー、エステルポリマー、スチレンポリマー、シリコーンポリマー、オレフィンポリマー、及び環状オレフィンコポリマー、好ましくは、シリコーン、環状オレフィンコポリマー、及びハロゲン化ビニルポリマーの群から選択されるポリマーであり、
好ましくは、上記封入体のポリマーは、０．２ｇ ｍｍ ｍ−２ ｄａｙ−１未満の水蒸気等加速度を有し、
上記第一のポリマー（１２）、存在する場合上記第二のポリマー（２２）、及び存在する場合上記任意の更なるポリマー（ｎ２ｆ）は、コポリマーを含むポリアクリレート、ポリスチレン、シリコーン、及び環状オレフィンコポリマーの群から独立して選択される、項目１〜６のいずれか一項に記載の発光部品。
［８］
上記第一の発光結晶（１１）、存在する場合上記第二の発光結晶（２１）、及び存在する場合上記任意の発光結晶（ｎ１ｆ）の径は、独立して、５ｎｍ〜１００ｎｍであり、並びに／又は
上記第一の素子（１）、存在する場合上記第二の素子（２）、及び存在する場合上記任意の更なる素子（ｎｆ）の平均直径は、独立して、１μｍ〜５００μｍ、好ましくは５μｍ〜１００μｍである、
項目１〜７のいずれか一項に記載の発光部品。
［９］
上記第一の発光結晶（１１）は：
−ＣｓＰｂＢｒｘＩ３−ｘ、０≦ｘ＜２、
−ＣｓＰｂＣｌｙＢｒ３−ｙ−ｚＩｚ、０＜ｙ＜１、２≦ｚ≦３−ｙ
からなる群から選択され、
上記第二の発光結晶（２１）は：
−ＣｓＰｂＢｒｘＩ３−ｘ、２≦ｘ≦３、
−ＣｓＰｂＣｌｙＢｒｚＩ３−ｙ−ｚ、０＜ｙ＜１、１＜ｚ≦３−ｙ
からなる群から選択される、
項目３〜６のいずれか一項に記載の発光部品。
［１０］
Ｎは３〜２８である、項目６に記載の発光部品。
［１１］
上記第一の素子（１）は、第一の発光結晶（１１）のみを含み、あらゆる他の発光結晶を含まず、
存在する場合上記第二の素子（２）は、第二の発光結晶（２１）のみを含み、あらゆる他の発光結晶を含まず、
存在する場合上記更なる素子は、更なる発光結晶（ｎ１ｆ）のみを含み、あらゆる他の発光結晶を含まない、
項目１〜１０のいずれか一項に記載の発光部品。
［１２］
項目１〜１１いずれか一項に記載の発光部品（４）と；
青色光を放出するための光源と
を含む、発光装置であって、
上記光源は、上記発光部品（４）を励起するよう配置され、並びに／又は
上記発光装置は、ＬＣＤディスプレイ、ＯＬＥＤディスプレイ、発光ダイオード（ＬＥＤ）、若しくは有機発光ダイオード（ＯＬＥＤ）の１つである、
発光装置。
［１３］
上記光源はＬＥＤチップ（６）であり、
上記発光部品（４）は、ＬＥＤチップ（６）を少なくとも部分的に封入している、
項目１２に記載の発光装置。
［１４］
上記光源はＬＥＤチップ（６）であり、
上記発光部品（４）は、上記ＬＥＤチップ（６）から離れて配置されており、
好ましくは、上記ＬＥＤチップ（６）は、発光体を含まないエンクロージャ（７）によって少なくとも部分的に覆われている、
項目１２に記載の発光装置。
［１５］
上記発光部品（４）が青色光に放射されることに応答して白色光を放出するための、特に、液晶ディスプレイのバックライトとしての、項目１〜１１のいずれか一項に記載の発光部品の使用。
［１６］
項目１〜１１のいずれか一項に記載の発光部品を製造する方法であって、方法は：
第一の発光結晶（１１）を含む第一のポリマー溶液を提供することと、
ａ）噴霧乾燥若しくは沈殿の一つによって、上記第一のポリマー溶液から複数の第一の素子（１）を抽出すること、又は
ｂ）上記第一のポリマー溶液を第一の固体ポリマー組成物へと硬化し、上記第一の固体ポリマー組成物を破砕して複数の第一の素子（１）にすること
のうち一つと、
封入体ポリマーを含む溶液内に、上記第一の素子（１）を混合することと、
上記封入体ポリマーを硬化及び／又は乾燥させるによって上記発光部品（４）を提供することとを含む、方法。
【図１】
0006585723.tif 000003
【図２】
0006585723.tif 000004
【図３】
0006585723.tif 000005
【図４】
0006585723.tif 000006
【図５】
0006585723.tif 000007